(57)【要約】  本発明は、染料を着色剤として使用することによる平滑性、信号特性、製造工程の簡素化に加え、薄膜化においても優れたネガ型着色感光性組成物を提供することによりカラーフィルターとしてデバイスの軽量化、小型化、更には分光特性が向上することを目的とする。  光重合性モノマー、光開始剤、有機溶剤に可溶な染料、及び有機溶剤を含有し、バインダーポリマーまたはバインダーオリゴマーを含有しないことを特徴とするネガ型着色感光性組成物。【特許請求の範囲】
【請求項１】
光重合性モノマー、光開始剤、有機溶剤に可溶な染料、及び有機溶剤を含有し、バインダーポリマーまたはバインダーオリゴマーを含有しないことを特徴とするネガ型着色感光性組成物。
【請求項２】
光重合性モノマー、光開始剤、及び有機溶剤に可溶な染料の含有割合が、ネガ型着色感光性組成物の固形分１００質量部に対して各々１５〜８０、０．５〜５０、及び１０〜８０（質量部）である請求項１に記載のネガ型着色感光性組成物。
【請求項３】
請求項１または２に記載のネガ型着色感光性組成物を、基板上に塗布し、パターンを介して露光した後、該露光部を硬化させ、非露光部を界面活性剤水溶液又はアルカリ水溶液又は界面活性剤を含有するアルカリ水溶液で現像除去し、水でリンスすることを特徴とするカラーフィルターの製造方法。
【請求項４】
カラーフィルターの画素のうち少なくとも１色の画素が請求項１または２に記載のネガ型着色感光性組成物の硬化膜であるカラーフィルター。
【請求項５】
請求項４に記載のカラーフィルターを有する液晶表示素子。
【請求項６】
請求項４に記載のカラーフィルターを有する固体撮像素子。
【発明の詳細な説明】
【技術分野】
【０００１】
本発明は、液晶表示素子や固体撮像素子に用いられるカラーフィルターの製造に好適なネガ型着色感光性組成物とその着色硬化膜画素、これを有する液晶表示素子並びに固体撮像素子に関する。
【背景技術】
【０００２】
ノートパソコンや液晶テレビ等に代表される液晶ディスプレイ（ＬＣＤ）等の液晶表示素子やデジタルカメラやカラーコピー機等の入力デバイスとして使用される電荷結合素子（ＣＣＤ）を代表とする固体撮像素子のカラー化にはカラーフィルターが必要である。これらの液晶表示素子や固体撮像素子に用いられているカラーフィルターを製造する方法として、染色法、電着法、印刷法、顔料分散法、染料内添法がある。【０００３】
上記の各種方法の中で、染料内添法は特に平滑性、固体撮像素子としての信号特性、及び製造工程の簡素化の点で優れている。【０００４】
カラーフィルターについては、上記特性の他に、特に電荷結合素子における軽量化、小型化、分光特性の向上を目的としてカラーフィルターの薄膜化が求められている。【０００５】
しかしながら、例えば特開２００３−１７７５１７号公報（以下、特許文献１という）で知られる感光性着色ネガ型組成物中にはポリマ−、モノマー、光開始剤、染料などを混合する必要があり、カラーフィルターとしての十分な分光を達成しつつ、それを大幅に薄膜化することのできる技術は見出されていなかった。
【特許文献１】特開２００３−１７７５１７号公報
【発明の開示】
【０００６】
本発明は、染料を着色剤として使用することによる平滑性、信号特性、製造工程の簡素化に加え、薄膜化においても優れたネガ型着色感光性組成物を提供することにより、カラーフィルターとしてのデバイスの軽量化、小型化、更には分光特性を向上させることを課題とする。
【０００７】
上記課題は、ネガ型の着色感光性組成物にバインダーポリマーまたはバインダーオリゴマーを使用しないことにより解決される。
【０００８】
即ち、本発明は
（１）光重合性モノマー、光開始剤、有機溶剤に可溶な染料、及び有機溶剤を含有し、バインダーポリマーまたはバインダーオリゴマーを含有しないことを特徴とするネガ型着色感光性組成物、
（２）光重合性モノマー、光開始剤、及び有機溶剤に可溶な染料の含有割合が、ネガ型着色感光性組成物の固形分１００質量部に対して各々１５〜８０、０．５〜５０、及び１０〜８０（質量部）である上記（１）に記載のネガ型着色感光性組成物、
（３）上記（１）または（２）に記載のネガ型着色感光性組成物を、基板上に塗布し、パターンを介して露光した後、該露光部を硬化させ、非露光部を界面活性剤水溶液又はアルカリ水溶液又は界面活性剤を含有するアルカリ水溶液で現像除去し、水でリンスすることを特徴とするカラーフィルターの製造方法、
（４）カラーフィルターの画素のうち少なくとも１色の画素が上記（１）または（２）に記載のネガ型着色感光性組成物の硬化膜であるカラーフィルター、
（５）上記（４）に記載のカラーフィルターを有する液晶表示素子、及び
（６）上記（４）に記載のカラーフィルターを有する固体撮像素子、
に関する。
【発明を実施するための最良の形態】
【０００９】
本発明のネガ型着色感光性組成物は、光重合性モノマー、光開始剤、有機溶剤に可溶な染料、及び有機溶剤を含有し、必要に応じて、界面活性剤、熱硬化剤、重合禁止剤などの各種添加物を添加することができる。【００１０】
従来のネガ型着色感光性組成物においては、通常、着色剤に対してバインダーとして作用し、かつカラーフィルター製造時の現像処理工程において用いられる現像液に可溶であり、例えばアクリル酸、メタクリル酸、ベンジルアクリレート、ベンジルメタクリレート等を構成モノマーとする、例えば特許文献１に記載の、バインダーポリマー（またはバインダーオリゴマー）を含有しているが、本発明のネガ型着色感光性組成物は、このようなバインダーポリマーやバインダーオリゴマーを含有しないことを特徴としている。【００１１】
本発明において、バインダーポリマーまたはバインダーオリゴマーとは、ネガ型着色感光性組成物の重合反応自体には関与せず、成膜性や現像性に関与する化合物であり、通常、重量平均分子量で１０００以上のものをさす。【００１２】
本発明に用いる光重合性モノマーは、光重合性基を有する化合物であれば特に制限はないが、（メタ）アクリル基を有する化合物が好ましく、アクリル基を有する化合物がより好ましい。アクリル基を有する化合物のうちではアクリル価が５００以下の化合物が好ましい。アクリル価は光重合性モノマーの平均分子量を平均アクリル基数で割ることにより求められる。【００１３】
用いうる光重合性モノマーとしては、例えば２−ヒドロキシエチル（メタ）アクリレート、２−ヒドロキシプロピル（メタ）アクリレート、２−エチルヘキシル（メタ）アクリレート、エチレングリコールジ（メタ）アクリレート、ジエチレングリコールジ（メタ）アクリレート、トリエチレングリコール（メタ）アクリレート、テトラエチレングリコール（メタ）アクリレート、トリメチロールプロパントリ（メタ）アクリレート、ペンタエリスリトールジ（メタ）アクリレート、ペンタエリスリトールトリ（メタ）アクリレート、ペンタエリスリトールテトラ（メタ）アクリレート、ジペンタエリスリトールヘキサ（メタ）アクリレート、グリセロール（メタ）アクリレート、ビスフェノール−Ａ型エポキシジ（メタ）アクリレート、ビスフェノール−Ｆ型エポキシジ（メタ）アクリレート、ビスフェノール−フルオレン型エポキシジ（メタ）アクリレート等が挙げられる。【００１４】
これらは、単独で使用してもよいし２種以上を組み合わせて使用してもよい。光重合性モノマーは、ネガ型着色感光性組成物の固形分（有機溶剤以外の成分、以下同じ）１００質量部中で通常１５〜８０質量部、好ましくは３０〜６０質量部となる割合で使用する。【００１５】
光開始剤は、露光光源として一般的に用いられる超高圧水銀灯から出射される紫外線に感度を有するものが好ましい。光開始剤は、ネガ型着色感光性組成物の固形分１００質量部中で通常０．５〜５０質量部、好ましくは１〜３０質量部となる割合で使用する。【００１６】
光開始剤としては、例えばベンジル、ベンゾインメチルエーテル、ベンゾインブチルメチルエーテル、ベンゾインプロピルエーテル、ベンゾフェノン、３，３'−ジメチル−４−メトキシベンゾフェノン、ベンゾイル安息香酸、ベンゾイル安息香酸のエステル化合物、４−ベンゾイル−４'−メチルジフェニルスルフィド、ベンジルジメチルケタール、２−ブトキシエチル−４−メチルアミノベンゾエート、クロロチオキサントン、メチルチオキサントン、エチルチオキサントン、イソプロピルチオキサントン、ジメチルチオキサントン、ジエチルチオキサントン、ジイソプロピルチオキサントン、ジメチルアミノメチルベンゾエート、ジメチルアミノ安息香酸イソアミドエステル、１−（４−ドデシルフェニル）−２−ヒドロキシ−メチルプロパン−１−オン、１−ヒドロキシシクロヘキシルフェニルケトン、２−ヒドロキシ−２−メチル−１−フェニルプロパン−１−オン、１−（４−イソプロピルフェニル）−２−ヒドロキシ−２−メチルプロパン−１−オン、メチルベンゾイルフォーメート、２−ベンジル−２−ジメチルアミノ−１−（４−モルホリノフェニル）−ブタン−１−オン、２，２'−ビス（２−クロロフェニル）−４，４'，５，５'−テトラフェニルビスイミダゾール、２，２'−ビス（２−クロロフェニル）−４，４'，５，５'−テトラ−（４−メトキシフェニル）ビスイミダゾール、２，４−ビス（トリクロロメチル）−６−（４−メトキシフェニル）−１，３，５−ｓ−トリアジン、２，４，６−トリス（トリクロロメチル）−１，３，５−ｓ−トリアジン、２，４−ビス（トリブロモメチル）−６−（４'−メトキシフェニル）−１，３，５−ｓ−トリアジン、２，４，６−トリス（トリブロモメチル）−１，３，５−ｓ−トリアジン、２，４−ビス（トリクロロメチル）−６−（１，３−ベンゾジオキソラン−５−イル）−１，３，５−ｓ−トリアジン、ベンゾフェノン、ベンゾイル安息香酸、１−（４−フェニルスルファニルフェニル）ブタン−１，２−ジオン−２−オキシム−Ｏ−ベンゾアート、１−（４−メチルスルファニルフェニル）ブタン−１，２−ジオン−２−オキシム−Ｏ−アセタート、１−（４−メチルスルファニルフェニル）ブタン−１−オンオキシム−Ｏ−アセタート等が挙げられる。また、必要に応じて他の光ラジカル開始剤や光酸発生剤を混合して用いることもできる。【００１７】
本発明に用いる有機溶剤に可溶な染料は、カラーフィルターに使用可能な分光を有するものであれば特に制限はない。カラーフィルターとして必要な分光を達成する為に、染料の有機溶剤への溶解性は１質量％以上、好ましくは３質量％以上である。これらの染料としては酸性染料、塩基性染料、直接染料、硫化染料、建染染料、ナフトール染料、反応染料、分散染料、油溶性染料等が挙げられる。【００１８】
酸性染料の具体例としては、Ｃ．Ｉ．Ａｃｉｄ  Ｒｅｄ  ６、Ｃ．Ｉ．Ａｃｉｄ  Ｒｅｄ  １１、Ｃ．Ｉ．Ａｃｉｄ  Ｒｅｄ  ２６、Ｃ．Ｉ．Ａｃｉｄ  Ｒｅｄ  ６０、Ｃ．Ｉ．Ａｃｉｄ  Ｒｅｄ  ８８、Ｃ．Ｉ．Ａｃｉｄ  Ｒｅｄ  １１１、Ｃ．Ｉ．Ａｃｉｄ  Ｒｅｄ  １８６、Ｃ．Ｉ．Ａｃｉｄ  Ｒｅｄ  ２１５、Ｃ．Ｉ．Ａｃｉｄ  Ｇｒｅｅｎ  ２５、Ｃ．Ｉ．Ａｃｉｄ  Ｇｒｅｅｎ  ２７、Ｃ．Ｉ．Ａｃｉｄ  Ｂｌｕｅ  ２２、Ｃ．Ｉ．Ａｃｉｄ  Ｂｌｕｅ  ２５、Ｃ．Ｉ．Ａｃｉｄ  Ｂｌｕｅ  ４０、Ｃ．Ｉ．Ａｃｉｄ  Ｂｌｕｅ  ７８、Ｃ．Ｉ．Ａｃｉｄ  Ｂｌｕｅ  ９２、Ｃ．Ｉ．Ａｃｉｄ  Ｂｌｕｅ  １１３、Ｃ．Ｉ．Ａｃｉｄ  Ｂｌｕｅ  １２９、Ｃ．Ｉ．Ａｃｉｄ  Ｂｌｕｅ  １６７、Ｃ．Ｉ．Ａｃｉｄ  Ｂｌｕｅ  ２３０、Ｃ．Ｉ．Ａｃｉｄ  Ｙｅｌｌｏｗ  １７、Ｃ．Ｉ．Ａｃｉｄ  Ｙｅｌｌｏｗ  ２３、Ｃ．Ｉ．Ａｃｉｄ  Ｙｅｌｌｏｗ  ２５、Ｃ．Ｉ．Ａｃｉｄ  Ｙｅｌｌｏｗ  ３６、Ｃ．Ｉ．Ａｃｉｄ  Ｙｅｌｌｏｗ  ３８、Ｃ．Ｉ．Ａｃｉｄ  Ｙｅｌｌｏｗ  ４２、Ｃ．Ｉ．Ａｃｉｄ  Ｙｅｌｌｏｗ  ４４、Ｃ．Ｉ．Ａｃｉｄ  Ｙｅｌｌｏｗ  ７２、Ｃ．Ｉ．Ａｃｉｄ  Ｙｅｌｌｏｗ７８などが挙げられる。【００１９】
塩基性染料の具体例としては、Ｃ．Ｉ．Ｂａｓｉｃ  Ｒｅｄ  １、Ｃ．Ｉ．Ｂａｓｉｃ  Ｒｅｄ  ２、Ｃ．Ｉ．Ｂａｓｉｃ  Ｒｅｄ  １３、Ｃ．Ｉ．Ｂａｓｉｃ  Ｒｅｄ  １４、Ｃ．Ｉ．Ｂａｓｉｃ  Ｒｅｄ  ２２、Ｃ．Ｉ．ＢａｓｉｃＲｅｄ  ２７、Ｃ．Ｉ．Ｂａｓｉｃ  Ｒｅｄ  ２９、Ｃ．Ｉ．Ｂａｓｉｃ  Ｒｅｄ  ３９、Ｃ．Ｉ．Ｂａｓｉｃ  Ｇｒｅｅｎ  ３、Ｃ．Ｉ．Ｂａｓｉｃ  Ｇｒｅｅｎ  ４  、Ｃ．Ｉ．Ｂａｓｉｃ  Ｂｌｕｅ  ３、Ｃ．Ｉ．Ｂａｓｉｃ  Ｂｌｕｅ  ９、Ｃ．Ｉ．Ｂａｓｉｃ  Ｂｌｕｅ  ４１、Ｃ．Ｉ．Ｂａｓｉｃ  Ｂｌｕｅ６６、Ｃ．Ｉ．Ｂａｓｉｃ  Ｖｉｏｌｅｔ  １、Ｃ．Ｉ．Ｂａｓｉｃ  Ｖｉｏｌｅｔ  ３、Ｃ．Ｉ．Ｂａｓｉｃ  Ｖｉｏｌｅｔ  １８、Ｃ．Ｉ．ＢａｓｉｃＶｉｏｌｅｔ  ３９、Ｃ．Ｉ．Ｂａｓｉｃ  Ｙｅｌｌｏｗ  １１、Ｃ．Ｉ．Ｂａｓｉｃ  Ｙｅｌｌｏｗ  ２３、Ｃ．Ｉ．Ｂａｓｉｃ  Ｙｅｌｌｏｗ  ２５、Ｃ．Ｉ．Ｂａｓｉｃ  Ｙｅｌｌｏｗ  ２８、Ｃ．Ｉ．Ｂａｓｉｃ  Ｙｅｌｌｏｗ  ４１などが挙げられる。【００２０】
直接染料の具体例としては、Ｃ．Ｉ．Ｄｉｒｅｃｔ  Ｒｅｄ  ４、Ｃ．Ｉ．Ｄｉｒｅｃｔ  Ｒｅｄ  ２３、Ｃ．Ｉ．Ｄｉｒｅｃｔ  Ｒｅｄ  ３１、Ｃ．Ｉ．Ｄｉｒｅｃｔ  Ｒｅｄ  ７５、Ｃ．Ｉ．Ｄｉｒｅｃｔ  Ｒｅｄ  ７６、Ｃ．Ｉ．Ｄｉｒｅｃｔ  Ｒｅｄ  ７９、Ｃ．Ｉ．Ｄｉｒｅｃｔ  Ｒｅｄ  ８０、Ｃ．Ｉ．Ｄｉｒｅｃｔ  Ｒｅｄ  ８１、Ｃ．Ｉ．Ｄｉｒｅｃｔ  Ｒｅｄ  ８３、Ｃ．Ｉ．Ｄｉｒｅｃｔ  Ｒｅｄ  ８４、Ｃ．Ｉ．Ｄｉｒｅｃｔ  Ｒｅｄ  １４９、Ｃ．Ｉ．Ｄｉｒｅｃｔ  Ｒｅｄ  ２２４、Ｃ．Ｉ．Ｄｉｒｅｃｔ  Ｇｒｅｅｎ  ２６、Ｃ．Ｉ．Ｄｉｒｅｃｔ  Ｇｒｅｅｎ  ２８、Ｃ．Ｉ．Ｄｉｒｅｃｔ  Ｂｌｕｅ  ７１、Ｃ．Ｉ．Ｄｉｒｅｃｔ  Ｂｌｕｅ  ７８、Ｃ．Ｉ．Ｄｉｒｅｃｔ  Ｂｌｕｅ９８、Ｃ．Ｉ．Ｄｉｒｅｃｔ  Ｂｌｕｅ  １０６、Ｃ．Ｉ．Ｄｉｒｅｃｔ  Ｂｌｕｅ  １０８、Ｃ．Ｉ．Ｄｉｒｅｃｔ  Ｂｌｕｅ  １９２、Ｃ．Ｉ．Ｄｉｒｅｃｔ  Ｂｌｕｅ  ２０１、Ｃ．Ｉ．Ｄｉｒｅｃｔ  Ｖｉｏｌｅｔ  ５１、Ｃ．Ｉ．Ｄｉｒｅｃｔ  Ｙｅｌｌｏｗ  ２６、Ｃ．Ｉ．Ｄｉｒｅｃｔ  Ｙｅｌｌｏｗ２７、Ｃ．Ｉ．Ｄｉｒｅｃｔ  Ｙｅｌｌｏｗ  ２８、Ｃ．Ｉ．Ｄｉｒｅｃｔ  Ｙｅｌｌｏｗ  ３３、Ｃ．Ｉ．Ｄｉｒｅｃｔ  Ｙｅｌｌｏｗ  ４４、Ｃ．Ｉ．Ｄｉｒｅｃｔ  Ｙｅｌｌｏｗ  ５０、Ｃ．Ｉ．Ｄｉｒｅｃｔ  Ｙｅｌｌｏｗ  ８６、Ｃ．Ｉ．Ｄｉｒｅｃｔ  Ｙｅｌｌｏｗ  １４２、Ｃ．Ｉ．Ｄｉｒｅｃｔ  Ｏｒａｎｇｅ  ２６、Ｃ．Ｉ．Ｄｉｒｅｃｔ  Ｏｒａｎｇｅ  ２９、Ｃ．Ｉ．Ｄｉｒｅｃｔ  Ｏｒａｎｇｅ  ３４、Ｃ．Ｉ．Ｄｉｒｅｃｔ  Ｏｒａｎｇｅ  ３７、Ｃ．Ｉ．Ｄｉｒｅｃｔ  Ｏｒａｎｇｅ  ７２などが挙げられる。【００２１】
硫化染料の具体例としては、Ｃ．Ｉ．Ｓｕｌｐｈｕｒ  Ｒｅｄ  ５、Ｃ．Ｉ．Ｓｕｌｐｈｕｒ  Ｒｅｄ  ６、Ｃ．Ｉ．Ｓｕｌｐｈｕｒ  Ｒｅｄ  ７、Ｃ．Ｉ．Ｓｕｌｐｈｕｒ  Ｇｒｅｅｎ  ２、Ｃ．Ｉ．Ｓｕｌｐｈｕｒ  Ｇｒｅｅｎ  ３、Ｃ．Ｉ．Ｓｕｌｐｈｕｒ  Ｇｒｅｅｎ  ６、Ｃ．Ｉ．Ｓｕｌｐｈｕｒ  Ｂｌｕｅ  ２、Ｃ．Ｉ．Ｓｕｌｐｈｕｒ  Ｂｌｕｅ  ３、Ｃ．Ｉ．Ｓｕｌｐｈｕｒ  Ｂｌｕｅ  ７、Ｃ．Ｉ．Ｓｕｌｐｈｕｒ  Ｂｌｕｅ  ９、Ｃ．Ｉ．Ｓｕｌｐｈｕｒ  Ｂｌｕｅ  １３、Ｃ．Ｉ．Ｓｕｌｐｈｕｒ  Ｂｌｕｅ  １５、Ｃ．Ｉ．Ｓｕｌｐｈｕｒ  Ｖｉｏｌｅｔ  ２、Ｃ．Ｉ．Ｓｕｌｐｈｕｒ  Ｖｉｏｌｅｔ  ３、Ｃ．Ｉ．Ｓｕｌｐｈｕｒ  Ｖｉｏｌｅｔ  ４、Ｃ．Ｉ．Ｓｕｌｐｈｕｒ  Ｙｅｌｌｏｗ  ４などが挙げられる。【００２２】
建染染料の具体例としては、Ｃ．Ｉ．Ｖａｔ  Ｒｅｄ  １３、Ｃ．Ｉ．ＶａｔＲｅｄ  ２１、Ｃ．Ｉ．Ｖａｔ  Ｒｅｄ  ２３、Ｃ．Ｉ．Ｖａｔ  Ｒｅｄ  ２８、Ｃ．Ｉ．Ｖａｔ  Ｒｅｄ  ２９、Ｃ．Ｉ．Ｖａｔ  Ｒｅｄ  ４８、Ｃ．Ｉ．Ｖａｔ  Ｇｒｅｅｎ  ３、Ｃ．Ｉ．Ｖａｔ  Ｇｒｅｅｎ  ５、Ｃ．Ｉ．Ｖａｔ  Ｇｒｅｅｎ  ８、Ｃ．Ｉ．Ｖａｔ  Ｂｌｕｅ  ６、Ｃ．Ｉ．Ｖａｔ  Ｂｌｕｅ  １４、Ｃ．Ｉ．Ｖａｔ  Ｂｌｕｅ  ２６、Ｃ．Ｉ．Ｖａｔ  Ｂｌｕｅ  ３０、Ｃ．Ｉ．Ｖａｔ  Ｖｉｏｌｅｔ  １、Ｃ．Ｉ．Ｖａｔ  Ｖｉｏｌｅｔ  ３、Ｃ．Ｉ．Ｖａｔ  Ｖｉｏｌｅｔ  ９、Ｃ．Ｉ．Ｖａｔ  Ｖｉｏｌｅｔ  １３、Ｃ．Ｉ．Ｖａｔ  Ｖｉｏｌｅｔ  １５、Ｃ．Ｉ．Ｖａｔ  Ｖｉｏｌｅｔ  １６、Ｃ．Ｉ．Ｖａｔ  Ｙｅｌｌｏｗ  ２、Ｃ．Ｉ．Ｖａｔ  Ｙｅｌｌｏｗ  １２、Ｃ．Ｉ．Ｖａｔ  Ｙｅｌｌｏｗ  ２０、Ｃ．Ｉ．Ｖａｔ  Ｙｅｌｌｏｗ  ３３、Ｃ．Ｉ．Ｖａｔ  Ｏｒａｎｇｅ  ２、Ｃ．Ｉ．Ｖａｔ  Ｏｒａｎｇｅ  ５、Ｃ．Ｉ．Ｖａｔ  Ｏｒａｎｇｅ  １１、Ｃ．Ｉ．Ｖａｔ  Ｏｒａｎｇｅ  １５、Ｃ．Ｉ．Ｖａｔ  Ｏｒａｎｇｅ  １８、Ｃ．Ｉ．Ｖａｔ  Ｏｒａｎｇｅ  ２０などが挙げられる。【００２３】
ナフトール染料の具体例としては、Ｃ．Ｉ．Ａｚｏｉｃ  Ｃｏｕｐｌｉｎｇ  Ｃｏｍｐｏｎｅｎｔ  ２、Ｃ．Ｉ．Ａｚｏｉｃ  Ｃｏｕｐｌｉｎｇ  Ｃｏｍｐｏｎｅｎｔ  ３、Ｃ．Ｉ．Ａｚｏｉｃ  Ｃｏｕｐｌｉｎｇ  Ｃｏｍｐｏｎｅｎｔ  ４、Ｃ．Ｉ．Ａｚｏｉｃ  Ｃｏｕｐｌｉｎｇ  Ｃｏｍｐｏｎｅｎｔ  ５、Ｃ．Ｉ．Ａｚｏｉｃ  Ｃｏｕｐｌｉｎｇ  Ｃｏｍｐｏｎｅｎｔ  ７、Ｃ．Ｉ．Ａｚｏｉｃ  Ｃｏｕｐｌｉｎｇ  Ｃｏｍｐｏｎｅｎｔ  ８、Ｃ．Ｉ．Ａｚｏｉｃ  Ｃｏｕｐｌｉｎｇ  Ｃｏｍｐｏｎｅｎｔ  ９、Ｃ．Ｉ．Ａｚｏｉｃ  Ｃｏｕｐｌｉｎｇ  Ｃｏｍｐｏｎｅｎｔ  １０、Ｃ．Ｉ．Ａｚｏｉｃ  Ｃｏｕｐｌｉｎｇ  Ｃｏｍｐｏｎｅｎｔ  １１、Ｃ．Ｉ．Ａｚｏｉｃ  Ｃｏｕｐｌｉｎｇ  Ｃｏｍｐｏｎｅｎｔ  １３、Ｃ．Ｉ．Ａｚｏｉｃ  Ｃｏｕｐｌｉｎｇ  Ｃｏｍｐｏｎｅｎｔ  ３２、Ｃ．Ｉ．Ａｚｏｉｃ  Ｃｏｕｐｌｉｎｇ  Ｃｏｍｐｏｎｅｎｔ  ３７、Ｃ．Ｉ．Ａｚｏｉｃ  Ｃｏｕｐｌｉｎｇ  Ｃｏｍｐｏｎｅｎｔ  ４１、Ｃ．Ｉ．Ａｚｏｉｃ  Ｃｏｕｐｌｉｎｇ  Ｃｏｍｐｏｎｅｎｔ  ４８などが挙げられる。【００２４】
反応染料の具体例としては、Ｃ．Ｉ．Ｒｅａｃｔｉｖｅ  Ｒｅｄ  ８、Ｃ．Ｉ．Ｒｅａｃｔｉｖｅ  Ｒｅｄ  ２２、Ｃ．Ｉ．Ｒｅａｃｔｉｖｅ  Ｒｅｄ  ４６、Ｃ．Ｉ．Ｒｅａｃｔｉｖｅ  Ｒｅｄ  １２０、Ｃ．Ｉ．Ｒｅａｃｔｉｖｅ  Ｂｌｕｅ  １、Ｃ．Ｉ．Ｒｅａｃｔｉｖｅ  Ｂｌｕｅ  ２、Ｃ．Ｉ．Ｒｅａｃｔｉｖｅ  Ｂｌｕｅ  ７、Ｃ．Ｉ．Ｒｅａｃｔｉｖｅ  Ｂｌｕｅ  １９、Ｃ．Ｉ．Ｒｅａｃｔｉｖｅ  Ｖｉｏｌｅｔ  ２、Ｃ．Ｉ．Ｒｅａｃｔｉｖｅ  Ｖｉｏｌｅｔ  ４、Ｃ．Ｉ．Ｒｅａｃｔｉｖｅ  Ｙｅｌｌｏｗ  １、Ｃ．Ｉ．Ｒｅａｃｔｉｖｅ  Ｙｅｌｌｏｗ  ２、Ｃ．Ｉ．Ｒｅａｃｔｉｖｅ  Ｙｅｌｌｏｗ  ４、Ｃ．Ｉ．Ｒｅａｃｔｉｖｅ  Ｙｅｌｌｏｗ  １４、Ｃ．Ｉ．Ｒｅａｃｔｉｖｅ  Ｙｅｌｌｏｗ  １６、Ｃ．Ｉ．Ｒｅａｃｔｉｖｅ  Ｏｒａｎｇｅ  １、Ｃ．Ｉ．Ｒｅａｃｔｉｖｅ  Ｏｒａｎｇｅ  ４、Ｃ．Ｉ．Ｒｅａｃｔｉｖｅ  Ｏｒａｎｇｅ  ７、Ｃ．Ｉ．Ｒｅａｃｔｉｖｅ  Ｏｒａｎｇｅ  １３、Ｃ．Ｉ．Ｒｅａｃｔｉｖｅ  Ｏｒａｎｇｅ  １６、Ｃ．Ｉ．Ｒｅａｃｔｉｖｅ  Ｏｒａｎｇｅ  ２０などが挙げられる。【００２５】
分散染料の具体例としては、Ｃ．Ｉ．Ｄｉｓｐｅｒｓｅ  Ｒｅｄ  ４、Ｃ．Ｉ．Ｄｉｓｐｅｒｓｅ  Ｒｅｄ  １１、Ｃ．Ｉ．Ｄｉｓｐｅｒｓｅ  Ｒｅｄ  ５４、Ｃ．Ｉ．Ｄｉｓｐｅｒｓｅ  Ｒｅｄ  ５５、Ｃ．Ｉ．Ｄｉｓｐｅｒｓｅ  Ｒｅｄ  ５８、Ｃ．Ｉ．Ｄｉｓｐｅｒｓｅ  Ｒｅｄ  ６５、Ｃ．Ｉ．Ｄｉｓｐｅｒｓｅ  Ｒｅｄ  ７３、Ｃ．Ｉ．Ｄｉｓｐｅｒｓｅ  Ｒｅｄ  ５４、Ｃ．Ｉ．Ｄｉｓｐｅｒｓｅ  Ｒｅｄ  １２７、Ｃ．Ｉ．Ｄｉｓｐｅｒｓｅ  Ｒｅｄ  １４１、Ｃ．Ｉ．Ｄｉｓｐｅｒｓｅ  Ｒｅｄ  １２９、Ｃ．Ｉ．Ｄｉｓｐｅｒｓｅ  Ｒｅｄ  １９６、Ｃ．Ｉ．Ｄｉｓｐｅｒｓｅ  Ｒｅｄ  ２１０、Ｃ．Ｉ．Ｄｉｓｐｅｒｓｅ  Ｒｅｄ  ２２９、Ｃ．Ｉ．Ｄｉｓｐｅｒｓｅ  Ｒｅｄ  ３５４、Ｃ．Ｉ．Ｄｉｓｐｅｒｓｅ  Ｒｅｄ  ３５６、Ｃ．Ｉ．Ｄｉｓｐｅｒｓｅ  Ｂｌｕｅ  ３、Ｃ．Ｉ．Ｄｉｓｐｅｒｓｅ  Ｂｌｕｅ  ２４、Ｃ．Ｉ．Ｄｉｓｐｅｒｓｅ  Ｂｌｕｅ  ７９、Ｃ．Ｉ．Ｄｉｓｐｅｒｓｅ  Ｂｌｕｅ  ８２、Ｃ．Ｉ．Ｄｉｓｐｅｒｓｅ  Ｂｌｕｅ  ８７、Ｃ．Ｉ．Ｄｉｓｐｅｒｓｅ  Ｂｌｕｅ  １０６、Ｃ．Ｉ．Ｄｉｓｐｅｒｓｅ  Ｂｌｕｅ  １２５、Ｃ．Ｉ．Ｄｉｓｐｅｒｓｅ  Ｂｌｕｅ  １６５、Ｃ．Ｉ．Ｄｉｓｐｅｒｓｅ  Ｂｌｕｅ  １８３、Ｃ．Ｉ．Ｄｉｓｐｅｒｓｅ  Ｖｉｏｌｅｔ  １、Ｃ．Ｉ．Ｄｉｓｐｅｒｓｅ  Ｖｉｏｌｅｔ  ６、Ｃ．Ｉ．Ｄｉｓｐｅｒｓｅ  Ｖｉｏｌｅｔ  １２、Ｃ．Ｉ．Ｄｉｓｐｅｒｓｅ  Ｖｉｏｌｅｔ  ２６、Ｃ．Ｉ．Ｄｉｓｐｅｒｓｅ  Ｖｉｏｌｅｔ  ２７、Ｃ．Ｉ．Ｄｉｓｐｅｒｓｅ  Ｖｉｏｌｅｔ  ２８、Ｃ．Ｉ．Ｄｉｓｐｅｒｓｅ  Ｙｅｌｌｏｗ  ３、Ｃ．Ｉ．Ｄｉｓｐｅｒｓｅ  Ｙｅｌｌｏｗ  ４、Ｃ．Ｉ．Ｄｉｓｐｅｒｓｅ  Ｙｅｌｌｏｗ  ５、Ｃ．Ｉ．Ｄｉｓｐｅｒｓｅ  Ｙｅｌｌｏｗ  ７、Ｃ．Ｉ．Ｄｉｓｐｅｒｓｅ  Ｙｅｌｌｏｗ  ２３、Ｃ．Ｉ．Ｄｉｓｐｅｒｓｅ  Ｙｅｌｌｏｗ  ３３、Ｃ．Ｉ．Ｄｉｓｐｅｒｓｅ  Ｙｅｌｌｏｗ  ４２、Ｃ．Ｉ．Ｄｉｓｐｅｒｓｅ  Ｙｅｌｌｏｗ  ６０、Ｃ．Ｉ．Ｄｉｓｐｅｒｓｅ  Ｙｅｌｌｏｗ  ６４、Ｃ．Ｉ．Ｄｉｓｐｅｒｓｅ  Ｏｒａｎｇｅ  １３、Ｃ．Ｉ．Ｄｉｓｐｅｒｓｅ  Ｏｒａｎｇｅ  ２９、Ｃ．Ｉ．Ｄｉｓｐｅｒｓｅ  Ｏｒａｎｇｅ  ３０などが挙げられる。【００２６】
油溶性染料の具体例としては、Ｃ．Ｉ．Ｓｏｌｖｅｎｔ  Ｙｅｌｌｏｗ  ２１、Ｃ．Ｉ．Ｓｏｌｖｅｎｔ  Ｙｅｌｌｏｗ  ２５、Ｃ．Ｉ．Ｓｏｌｖｅｎｔ  Ｙｅｌｌｏｗ  ３３、Ｃ．Ｉ．Ｓｏｌｖｅｎｔ  Ｙｅｌｌｏｗ  ３４、Ｃ．Ｉ．Ｓｏｌｖｅｎｔ  Ｙｅｌｌｏｗ  ６２、Ｃ．Ｉ．Ｓｏｌｖｅｎｔ  Ｙｅｌｌｏｗ  ８１、Ｃ．Ｉ．Ｓｏｌｖｅｎｔ  Ｙｅｌｌｏｗ  ８２、Ｃ．Ｉ．Ｓｏｌｖｅｎｔ  Ｙｅｌｌｏｗ  ８３、Ｃ．Ｉ．Ｓｏｌｖｅｎｔ  Ｙｅｌｌｏｗ  ８３:１、Ｃ．Ｉ．Ｓｏｌｖｅｎｔ  Ｙｅｌｌｏｗ  ８８、Ｃ．Ｉ．Ｓｏｌｖｅｎｔ  Ｙｅｌｌｏｗ  ８９、Ｃ．Ｉ．Ｓｏｌｖｅｎｔ  Ｙｅｌｌｏｗ  １４６、Ｃ．Ｉ．Ｓｏｌｖｅｎｔ  Ｙｅｌｌｏｗ  １５１、Ｃ．Ｉ．Ｓｏｌｖｅｎｔ  Ｙｅｌｌｏｗ  １６２、Ｃ．Ｉ．Ｓｏｌｖｅｎｔ  Ｙｅｌｌｏｗ  １７９、Ｃ．Ｉ．Ｓｏｌｖｅｎｔ  Ｒｅｄ  ８、Ｃ．Ｉ．Ｓｏｌｖｅｎｔ  Ｒｅｄ  ５２、Ｃ．Ｉ．Ｓｏｌｖｅｎｔ  Ｒｅｄ  ９０:１、Ｃ．Ｉ．Ｓｏｌｖｅｎｔ  Ｒｅｄ  ９１、Ｃ．Ｉ．Ｓｏｌｖｅｎｔ  Ｒｅｄ  ９２、Ｃ．Ｉ．Ｓｏｌｖｅｎｔ  Ｒｅｄ  １１９、Ｃ．Ｉ．Ｓｏｌｖｅｎｔ  Ｒｅｄ  １１１、Ｃ．Ｉ．Ｓｏｌｖｅｎｔ  Ｒｅｄ  １２２、Ｃ．Ｉ．Ｓｏｌｖｅｎｔ  Ｒｅｄ  １２５、Ｃ．Ｉ．Ｓｏｌｖｅｎｔ  Ｒｅｄ  １２７、Ｃ．Ｉ．Ｓｏｌｖｅｎｔ  Ｒｅｄ  １３０、Ｃ．Ｉ．Ｓｏｌｖｅｎｔ  Ｒｅｄ  １３２、Ｃ．Ｉ．Ｓｏｌｖｅｎｔ  Ｒｅｄ  １３５、Ｃ．Ｉ．Ｓｏｌｖｅｎｔ  Ｒｅｄ  １６０、Ｃ．Ｉ．Ｓｏｌｖｅｎｔ  Ｒｅｄ  １７９、Ｃ．Ｉ．Ｓｏｌｖｅｎｔ  Ｒｅｄ  ２１８、Ｃ．Ｉ．Ｓｏｌｖｅｎｔ  Ｒｅｄ  ２３３、Ｃ．Ｉ．Ｓｏｌｖｅｎｔ  Ｂｌｕｅ  ４４、Ｃ．Ｉ．Ｓｏｌｖｅｎｔ  Ｂｌｕｅ  ４５、Ｃ．Ｉ．Ｓｏｌｖｅｎｔ  Ｂｌｕｅ  ６７、Ｃ．Ｉ．Ｓｏｌｖｅｎｔ  Ｂｌｕｅ  ７０、Ｃ．Ｉ．Ｓｏｌｖｅｎｔ  Ｂｌｕｅ  ９７、Ｃ．Ｉ．Ｓｏｌｖｅｎｔ  Ｂｌｕｅ  １３６、Ｃ．Ｉ．Ｓｏｌｖｅｎｔ  Ｇｒｅｅｎ  １、Ｃ．Ｉ．Ｓｏｌｖｅｎｔ  Ｇｒｅｅｎ  ３、Ｃ．Ｉ．Ｓｏｌｖｅｎｔ  Ｇｒｅｅｎ  ４、Ｃ．Ｉ．Ｓｏｌｖｅｎｔ  Ｇｒｅｅｎ  ５、Ｃ．Ｉ．Ｓｏｌｖｅｎｔ  Ｇｒｅｅｎ  ７、Ｃ．Ｉ．Ｓｏｌｖｅｎｔ  Ｇｒｅｅｎ  １４、Ｃ．Ｉ．Ｓｏｌｖｅｎｔ  Ｇｒｅｅｎ  ２０、Ｃ．Ｉ．Ｓｏｌｖｅｎｔ  Ｇｒｅｅｎ  ２８、Ｃ．Ｉ．Ｓｏｌｖｅｎｔ  Ｇｒｅｅｎ  ２９、Ｃ．Ｉ．Ｓｏｌｖｅｎｔ  Ｇｒｅｅｎ  ３２、Ｃ．Ｉ．Ｓｏｌｖｅｎｔ  Ｇｒｅｅｎ  ３３、Ｃ．Ｉ．Ｓｏｌｖｅｎｔ  Ｏｒａｎｇｅ  １、Ｃ．Ｉ．Ｓｏｌｖｅｎｔ  Ｏｒａｎｇｅ  ２、Ｃ．Ｉ．Ｓｏｌｖｅｎｔ  Ｏｒａｎｇｅ  ３、Ｃ．Ｉ．Ｓｏｌｖｅｎｔ  Ｏｒａｎｇｅ  ４、Ｃ．Ｉ．Ｓｏｌｖｅｎｔ  Ｏｒａｎｇｅ  ５、Ｃ．Ｉ．Ｓｏｌｖｅｎｔ  Ｏｒａｎｇｅ  ６、Ｃ．Ｉ．Ｓｏｌｖｅｎｔ  Ｏｒａｎｇｅ  ７、Ｃ．Ｉ．Ｓｏｌｖｅｎｔ  Ｏｒａｎｇｅ  １１、Ｃ．Ｉ．Ｓｏｌｖｅｎｔ  Ｏｒａｎｇｅ  １２、Ｃ．Ｉ．Ｓｏｌｖｅｎｔ  Ｏｒａｎｇｅ  １４、Ｃ．Ｉ．Ｓｏｌｖｅｎｔ  Ｏｒａｎｇｅ  ２０、Ｃ．Ｉ．Ｓｏｌｖｅｎｔ  Ｏｒａｎｇｅ  ２２、Ｃ．Ｉ．Ｓｏｌｖｅｎｔ  Ｏｒａｎｇｅ  ２３、Ｃ．Ｉ．Ｓｏｌｖｅｎｔ  Ｏｒａｎｇｅ  ２４、Ｃ．Ｉ．Ｓｏｌｖｅｎｔ  Ｏｒａｎｇｅ  ２５、Ｃ．Ｉ．Ｓｏｌｖｅｎｔ  Ｏｒａｎｇｅ  ３１、Ｃ．Ｉ．Ｓｏｌｖｅｎｔ  Ｏｒａｎｇｅ  ４１、Ｃ．Ｉ．Ｓｏｌｖｅｎ���  Ｏｒａｎｇｅ  ４５、Ｃ．Ｉ．Ｓｏｌｖｅｎｔ  Ｏｒａｎｇｅ  ４７、Ｃ．Ｉ．Ｓｏｌｖｅｎｔ  Ｏｒａｎｇｅ  ４８、Ｃ．Ｉ．Ｓｏｌｖｅｎｔ  Ｏｒａｎｇｅ ５４、Ｃ．Ｉ．Ｓｏｌｖｅｎｔ  Ｏｒａｎｇｅ  ５６、Ｃ．Ｉ．Ｓｏｌｖｅｎｔ  Ｏｒａｎｇｅ  ５８、Ｃ．Ｉ．Ｓｏｌｖｅｎｔ  Ｏｒａｎｇｅ  ６０、Ｃ．Ｉ．Ｓｏｌｖｅｎｔ  Ｏｒａｎｇｅ  ６２、Ｃ．Ｉ．Ｓｏｌｖｅｎｔ  Ｏｒａｎｇｅ  ６３、Ｃ．Ｉ．Ｓｏｌｖｅｎｔ  Ｏｒａｎｇｅ  ７５、Ｃ．Ｉ．Ｓｏｌｖｅｎｔ  Ｏｒａｎｇｅ  ７７、Ｃ．Ｉ．Ｓｏｌｖｅｎｔ  Ｏｒａｎｇｅ  ８０、Ｃ．Ｉ．Ｓｏｌｖｅｎｔ  Ｏｒａｎｇｅ  ８１、Ｃ．Ｉ．Ｓｏｌｖｅｎｔ  Ｏｒａｎｇｅ  ８６、Ｃ．Ｉ．Ｓｏｌｖｅｎｔ  Ｏｒａｎｇｅ  ９８、Ｃ．Ｉ．Ｓｏｌｖｅｎｔ  Ｏｒａｎｇｅ  ９９、Ｃ．Ｉ．Ｓｏｌｖｅｎｔ  Ｏｒａｎｇｅ  １０２、Ｃ．Ｉ．Ｓｏｌｖｅｎｔ  Ｏｒａｎｇｅ  １０３、Ｃ．Ｉ．Ｓｏｌｖｅｎｔ  Ｏｒａｎｇｅ  １０５、Ｃ．Ｉ．Ｓｏｌｖｅｎｔ  Ｏｒａｎｇｅ  １０６、Ｃ．Ｉ．Ｓｏｌｖｅｎｔ  Ｏｒａｎｇｅ  １０７、Ｃ．Ｉ．Ｓｏｌｖｅｎｔ  Ｏｒａｎｇｅ  １０９、Ｃ．Ｉ．Ｓｏｌｖｅｎｔ  Ｏｒａｎｇｅ  １１０、Ｃ．Ｉ．Ｓｏｌｖｅｎｔ  Ｏｒａｎｇｅ  １１１、Ｃ．Ｉ．Ｓｏｌｖｅｎｔ  Ｏｒａｎｇｅ  １１２、Ｃ．Ｉ．Ｓｏｌｖｅｎｔ  Ｏｒａｎｇｅ  １１３、Ｃ．Ｉ．Ｓｏｌｖｅｎｔ  Ｏｒａｎｇｅ  １１４、Ｃ．Ｉ．Ｓｏｌｖｅｎｔ  Ｏｒａｎｇｅ  １１５などが挙げられる。【００２７】
また、一般にスルホン酸基等イオン性基を有する染料は有機溶剤に溶解し難いが、染料の有機溶剤への溶解性を上げるための変性処理も知られている。例えば酸性染料、塩基性染料等と１級アミン以上のアミン、例えばｎ−プロピルアミン、エチルヘキシルプロピオン酸アミン等の有機アミンを反応させたアミン塩染料や、酸性染料、塩基性染料等のスルホン酸基に１級アミン以上のアミン、例えばｎ−プロピルアミン、エチルヘキシルプロピオン酸アミン等の有機アミンを反応させたスルホンアミド基含有染料等は、有機溶剤への溶解性が増すことが知られている。これらアミン変性した染料も本発明のネガ型着色感光性組成物に使用することができる。【００２８】
染料は、ネガ型着色感光性組成物の固形分１００質量部中で通常１０〜８０質量部、好ましくは２０〜６０質量部となる割合で使用する。【００２９】
有機溶剤は、ネガ型着色感光性組成物の成分である光重合性モノマー、光開始剤、染料を溶解することが好ましい。用いうる有機溶剤としては例えば、ベンゼン、トルエン、キシレン等のベンゼン類、メチルセロソルブ、エチルセロソルブ、ブチルセロソルブ等のセロソルブ類、メチルセロソルブアセテート、エチルセロソルブアセテート、ブチルセロソルブアセテート等のセロソルブ酢酸エステル類、プロピレングリコールモノメチルエーテルアセテート、プロピレングリコールモノエチルエーテルアセテート、プロピレングリコールモノブチルエーテルアセテート等のプロピレングリコールモノアルキルエーテル酢酸エステル類、メトキシプロピオン酸メチル、メトキシプロピオン酸エチル、エトキシプロピオン酸メチル、エトキシプロピオン酸エチル等のプロピオン酸エステル類、乳酸メチル、乳酸エチル、乳酸ブチル等の乳酸エステル類、ジエチレングリコールモノメチルエーテル、ジエチレングリコールモノエチルエーテル等のジエチレングリコールエーテル類、酢酸メチル、酢酸エチル、酢酸ブチル等の酢酸エステル類、ジメチルエーテル、ジエチルエーテル、テトラヒドロフラン、ジオキサン等のエーテル類、アセトン、メチルエチルケトン、メチルブチルケトン、シクロヘキサノン等のケトン類等が挙げられる。【００３０】
これらは単独でも２種以上を組み合わせて使用してもよい。また、有機溶剤の添加量は、ネガ型着色感光性組成物の固形分１００質量部に対して通常５０〜２０００質量部、好ましくは１００〜１０００質量部である。【００３１】
ネガ型着色感光性組成物には、必要に応じて、さらに各種添加剤、例えば重合禁止剤、充填剤、界面活性剤、熱重合防止剤、密着促進剤、酸化防止剤、紫外線吸収剤、凝集防止剤を配合することができる。【００３２】
本発明のネガ型着色感光性組成物は、前記の光重合性モノマー、光開始剤、有機溶剤に可溶な染料、及び有機溶剤、並びに必要に応じてさらに各種添加剤を、ディゾルバー、ホモミキサー等により、撹拌、溶解することによって製造される。【００３３】
また、異物等を取り除くためフィルター等で精密濾過してもよい。【００３４】
露光は高圧水銀ランプなど公知の活性光源を用いて、それ自体公知の方法で行なわれる。波長は通常、紫外線〜可視光線であり、特に３６５ｎｍ付近が好ましい。光量には特に制限はなく、光量と照射時間を適切に調整することにより硬化を行う。【００３５】
現像に用いる溶液は界面活性剤水溶液、アルカリ水溶液又は界面活性剤を含有するアルカリ水溶液が挙げられる。界面活性剤としては、例えば陰イオン性界面活性剤、陽イオン性界面活性剤、両性界面活性剤、非イオン性界面活性剤が挙げられるが好ましくは非イオン性界面活性剤である。アルカリ水溶液の塩基としては、例えば、水酸化アルカリ（リチウム、ナトリウム又はカリウムの水酸化物等）、炭酸アルカリ（リチウム、ナトリウム若しくはカリウムの炭酸塩又は重炭酸塩等）、アルカリ金属リン酸塩（リン酸カリウム、リン酸ナトリウム等）、アルカリ金属ピロリン酸塩（ピロリン酸ナトリウム、ピロリン酸カリウム等）、有機アルカリ（テトラメチルアンモニウムヒドロキシド等）などが挙げられ、なかでも有機アルカリが好ましい。これらの塩基は、単独で又は２種類以上を組み合わせて使用される。また、そのアルカリ水溶液の温度は、感光層の現像性に合わせて調整される。なお、前記アルカリ類溶液中には、界面活性剤、消泡剤、現像を促進させるための少量の有機溶剤等を混入させることができる。現像の方法としては、上記の現像液を用いて、例えば、スプレー、揺動浸漬、ブラッシング、スクラッビング等の公知の方法により、未露光部を除去して現像することにより、着色画像を形成する。【００３６】
また、本発明のカラーフィルターは、少なくとも１色の画素が上記のネガ型着色感光性組成物の硬化膜からなるカラーフィルターである。例えば３色からなるカラーフィルターでは、１色または２色の画素が上記の着色感光性組成物で他の色の画素が顔料を含有する顔料分散型着色感光性組成物であってもよく、また、３色のいずれの画素も上記のネガ型着色感光性組成物であってもよい。【００３７】
本発明のネガ型着色感光性組成物の着色硬化膜画素からなるカラーフィルターを有する液晶表示素子は、バックライト、偏光フィルム、表示電極、液晶、配向膜、共通電極、本発明のカラーフィルター、偏光フィルム等がこの順に積層した構造で作製され、また固体撮像素子は、転送電極、フォトダイオードを設けたシリコンウエハーの上に、本発明のカラーフィルター層を設け、ついでマイクロレンズを積層することにより作製される。【００３８】
（実施例）
以下に本発明を実施例により更に具体的に説明する。なお、文中「部」及び「％」とあるのは、特別の記載のない限り、質量基準である。また、「分光透過率のボトム」とは、波長４００〜７００ｎｍにおける最小透過率を表す。【００３９】
（実施例１）
光重合性モノマーとしてカヤラッドＤＰＨＡ（日本化薬製）２．２部、光開始剤として２，４−ビス（トリクロロメチル）−６−（４−メトキシフェニル）−１，３，５−ｓ−トリアジン０．３３部、染料としてサビニルブルーＧＬＳ（クラリアント製）２．１部、並びに乳酸エチル２４部を混合し、本発明のネガ型感光性組成物を得た。【００４０】
また、上記で得られたネガ型感光性組成物を基板上に塗布し、８０℃のホットプレートにて１００秒加熱した。その後、マスクを通した露光による硬化の後、テトラメチルアンモニウムヒドロキシド０．０５％及びエマルゲンＡ−６０（花王製界面活性剤）０．１％からなる水溶液で現像し、水でリンスした後、２００℃にて加熱し、シアン色パターンの本発明のカラーフィルターを得た。【００４１】
上記で得られたシアン色パターンは、ドットパターンにて２μｍ角の解像性を持ち、膜厚０．５５μｍ、分光透過率のボトムが８％（透過率）以下の性能であった。【００４２】
（比較例１）
バインダーポリマーとしてメタクリル酸とベンジルメタクリレートとを１８：８２（質量比）で共重合してなる樹脂０．１７部、光重合性モノマーとしてカヤラッドＤＰＨＡ（日本化薬製）０．１７部、光開始剤として２，４−ビス（トリクロロメチル）−６−（４−メトキシフェニル）−１，３，５−ｓ−トリアジン０．１部、染料としてサビニルブルーＧＬＳ（クラリアント製）０．１部、並びに乳酸エチル３部を混合してネガ型感光性組成物を得た。【００４３】
また、上記で得られたネガ型感光性組成物を基板上に塗布し、８０℃のホットプレートにて１００秒加熱した。その後、マスクを通した露光による硬化の後、テトラメチルアンモニウムヒドロキシド０．０５％及びエマルゲンＡ−６０（花王製界面活性剤）０．１％からなる水溶液で現像し、水でリンスした後、２００℃にて加熱し、シアン色パターンの比較用のカラーフィルターを得た。【００４４】
上記で得られたシアン色パターンは、ドットパターンにて２μｍ角の解像性を持ち、膜厚０．９０μｍ、分光透過率のボトムが８％（透過率）以下であった。【００４５】
実施例１は比較例１に比べて同等の解像性と分光を確保しながら、膜厚は約４０％（膜厚比）近く薄いことがわかる。【００４６】
（実施例２）
光重合性モノマーとしてカヤラッドＤＰＨＡ（日本化薬製）０．１７部、光開始剤として２，４−ビス（トリクロロメチル）−６−（４−メトキシフェニル）−１，３，５−ｓ−トリアジン０．１部、染料としてオラゾール４ＧＮ（チバ・スペシャリティ・ケミカルズ製）０．１部、並びに乳酸エチル２．２部を混合し、本発明のネガ型感光性組成物を得た。【００４７】
また、上記で得られたネガ型感光性組成物を基板上に塗布し、８０℃のホットプレートにて１００秒加熱した。その後、マスクを通した露光による硬化の後、テトラメチルアンモニウムヒドロキシド０．０５％及びエマルゲンＡ−６０（花王製界面活性剤）０．１％からなる水溶液で現像し、水でリンスした後、２００℃にて加熱し、イエロー色パターンの本発明のカラーフィルターを得た。【００４８】
上記で得られたイエロー色パターンは、ドットパターンにて２μｍ角の解像性を持ち、膜厚０．５８μｍ、分光透過率のボトムが６％（透過率）以下の性能であった。【００４９】
（比較例２）
バインダーポリマーとしてメタクリル酸とベンジルメタクリレートとを１８：８２（質量比）で共重合してなる樹脂０．１７部、光重合性モノマーとしてカヤラッドＤＰＨＡ（日本化薬製）０．１７部、光開始剤として２，４−ビス（トリクロロメチル）−６−（４−メトキシフェニル）−１，３，５−ｓ−トリアジン０．１部、染料としてオラゾール４ＧＮ（チバ・スペシャリティ・ケミカルズ製）０．１部、並びに乳酸エチル３部を混合し、ネガ型感光性組成物を得た。【００５０】
次いで、上記で得られたネガ型感光性組成物を基板上に塗布し、８０℃のホットプレートにて１００秒加熱した。その後、マスクを通した露光による硬化の後、テトラメチルアンモニウムヒドロキシド０．０５％及びエマルゲンＡ−６０（花王製界面活性剤）０．１％からなる水溶液で現像し、水でリンスした後、２００℃にて加熱し、イエロー色パターンの比較用のカラーフィルターを得た。【００５１】
上記で得られたイエロー色パターンは、ドットパターンにて２μｍ角の解像性を持ち、膜厚１．０μｍ、分光透過率のボトムが６％（透過率）以下であった。【００５２】
実施例２は比較例２に比べて同等の解像性と分光を確保しながら、膜厚は約４０％（膜厚比）薄いことがわかる。【００５３】
（実施例３）
光重合性モノマーとしてカヤラッドＴＭＰＴＡ（日本化薬製）０．１７部、光開始剤としてイルガキュアーＯＸＥ０１（チバ・スペシャリティ・ケミカルズ製）０．１部、染料としてＰＣ  Ｂｌｕｅ  ５Ｐ（日本化薬製）０．１部、並びに乳酸エチル２部を混合し、本発明のネガ型感光性組成物を得た。【００５４】
また、上記で得られたネガ型感光性組成物を基板上に塗布し、８０℃のホットプレートにて１００秒加熱した。その後、マスクを通した露光による硬化の後、テトラメチルアンモニウムヒドロキシド０．０５％及びエマルゲンＡ−６０（花王製界面活性剤）０．１％からなる水溶液で現像し、水でリンスした後、２００℃にて加熱し、ブルー色パターンの本発明のカラーフィルターを得た。【００５５】
上記で得られたブルー色パターンは、ドットパターンにて２μｍ角の解像性を持ち、膜厚０．６μｍ、分光透過率のボトムが３％以下であった。【００５６】
（比較例３）
バインダーポリマーとしてメタクリル酸とベンジルメタクリレートとを１８：８２（重量比）で共重合してなる樹脂０．１７部、光重合性モノマーとしてカヤラッドＴＭＰＴＡ（日本化薬製）０．１７部、光開始剤としてイルガキュアーＯＸＥ０１（チバ・スペシャリティ・ケミカルズ製）０．１部、染料としてＰＣ  Ｂｌｕｅ  ５Ｐ（日本化薬製）０．１部、並びに乳酸エチル３部を混合してネガ型感光性組成物を得た。【００５７】
次いで、上記で得られたネガ型感光性組成物を基板上に塗布し、８０℃のホットプレートにて１００秒加熱する。その後、マスクを通した露光による硬化の後、アルカリ水溶液で現像し水でリンスした後、２００℃にて加熱し、ブルー色パターンの比較用のカラーフィルターを得た。【００５８】
上記で得られたブルー色パターンは、ドットパターンにて２μｍ角の解像性を持ち、膜厚０．９μｍ、分光透過率のボトムが６％以下であった。【００５９】
実施例３は比較例３に比べて同等の解像性を確保しながら、ボトム透過率が３％も小さく、膜厚は３０％以上薄いことがわかる。【００６０】
（実施例４）
光重合性モノマーとしてカヤラッドＤＰＨＡ（日本化薬製）０．１７部、光開始剤としてイルガキュアーＯＸＥ０１（チバ・スペシャリティ・ケミカルズ製）０．１部、染料としてオレオゾールＦＡＳＴ ＲＥＤ ＢＬ（田岡化学製）０．１部、並びに乳酸エチル２部を混合し、本発明のネガ型感光性組成物を得た。【００６１】
また、上記で得られたネガ型感光性組成物を基板上に塗布し、８０℃のホットプレートにて１００秒加熱した。その後、マスクを通した露光による硬化の後、テトラメチルアンモニウムヒドロキシド０．０５％及びエマルゲンＡ−６０（花王製界面活性剤）０．１％からなる水溶液で現像し、水でリンスした後、２００℃にて加熱し、レッド色パターンの本発明のカラーフィルターを得た。【００６２】
上記で得られたレッド色パターンは、ドットパターンにて２μｍ角の解像性を持ち、膜厚０．５μｍ、分光透過率のボトムが１５％以下であった。【００６３】
（比較例４）
バインダーポリマーとしてメタクリル酸とベンジルメタクリレートとを１８：８２（重量比）で共重合してなる樹脂０．１７部、光重合性モノマーとしてカヤラッドＤＰＨＡ（日本化薬製）０．１７部、光開始剤としてイルガキュアーＯＸＥ０１（チバ・スペシャリティ・ケミカルズ製）０．１部、染料としてオレオゾールＦＡＳＴ ＲＥＤ ＢＬ（田岡化学製）０．１部、並びに乳酸エチル３部を混合してネガ型感光性組成物を得た。【００６４】
次いで、上記で得られたネガ型感光性組成物を基板上に塗布し、８０℃のホットプレートにて１００秒加熱する。その後、マスクを通した露光による硬化の後、アルカリ水溶液で現像し、水でリンスした後、２００℃にて加熱し、レッド色パターンの比較用のカラーフィルターを得た。【００６５】
上記で得られたレッド色パターンは、ドットパターンにて２μｍ角の解像性を持ち、膜厚１．０μｍ、分光透過率のボトムが１５％以下であった。【００６６】
実施例４は比較例４に比べて同等の解像性を確保しながら、ボトム透過率が同等にもかかわらず、膜厚は５０％薄いことがわかる。【００６７】
（実施例５及び比較例５）
染料の種類を表１に示すように変更した以外はそれぞれ実施例１及び比較例１と同様にして、それぞれ本発明及び比較用のネガ型感光性組成物及びカラーフィルターを得た。結果を表１に示す。【００６８】
【表１】
2005083521.tif 000002
【産業上の利用の可能性】
【００６９】
本発明のネガ型着色感光性組成物は、染料を着色剤とすることにより平滑性、信号特性、及び製造工程の簡素化の各点において優れると共に、薄膜化の点においても優れている。従って本発明のネガ型着色感光性組成物によりカラーフィルターの大幅な薄膜化が達成できる。
【００７０】
上記ネガ型着色感光性組成物の硬化膜である本発明のカラーフィルターは、薄膜化の点において優れていることにより、液晶表示素子や固体撮像素子などのデバイスの軽量化、小型化、さらに分光特性の向上を達成することができる。
【国際調査報告】
2005083521.tif 000003
2005083521.tif 000004
2005083521.tif 000005
2005083521.tif 000006